(57)【要約】【課題】  より高いベンチレーション割合を達成し得るシガレットフィルタ巻取紙を提供すること。【解決手段】  第１の表面と第２の表面を有し、かつ８０００コレスタ単位以上の固有通気度を示す単一層ベース紙を含み、前記ベース紙は、開孔チップペーパーを前記第１の表面上に重ね合せて測定されたとき第１の重ね合わせ通気度を示し、前記開孔チップペーパーを前記第２の表面に重ね合せて測定されたとき第２の重ね合わせ通気度を示し、前記第２の重ね合わせ通気度は、前記第１の重ね合わせ通気度よりも高く、前記第２の表面側には、親水性高分子物質からなるベンチレーション割合向上剤が塗工され、前記第１の表面がシガレットフィルタと接触することを特徴とするシガレットフィルタ巻取紙。【選択図】図１
2012147719.tif 000002
【特許請求の範囲】
【請求項１】
第１の表面と第２の表面を有し、かつ８０００コレスタ単位以上の固有通気度を示す単一層ベース紙を含み、前記ベース紙は、開孔チップペーパーを前記第１の表面上に重ね合せて測定されたとき第１の重ね合わせ通気度を示し、前記開孔チップペーパーを前記第２の表面に重ね合せて測定されたとき第２の重ね合わせ通気度を示し、前記第２の重ね合わせ通気度は、前記第１の重ね合わせ通気度よりも高く、前記第２の表面側には、親水性高分子物質からなるベンチレーション割合向上剤が塗工され、前記第１の表面がシガレット用フィルタと接触することを特徴とするシガレットフィルタ巻取紙。
【請求項２】
前記第２の重ね合わせ通気度が、前記第１の重ね合わせ通気度よりも１．４倍以上高いことを特徴とする請求項１に記載のシガレットフィルタ巻取紙。
【請求項３】
前記親水性高分子物質が、デンプン、変性デンプン、ケン化度が９０モル％未満の部分ケン化ポリビニルアルコールおよびそれら２種以上の混合物からなる群の中から選ばれることを特徴とする請求項１または２に記載のシガレットフィルタ巻取紙。
【請求項４】
前記親水性高分子物質が、０．５〜１．５ｇ／ｍ2の割合で塗布されていることを特徴とする請求項１〜３のいずれか一項に記載のシガレットフィルタ巻取紙。
【請求項５】
前記ベース紙が、耐水性向上剤を含有することを特徴とする請求項１〜４のいずれか一項に記載のシガレットフィルタ巻取紙。
【請求項６】
請求項１〜５のいずれか一項に記載のフィルタ巻取紙により、前記第２の表面側が外側を向くようにして巻き取られたシガレットフィルタ。
【請求項７】
タバコ部とフィルタ部とが複数の開孔を有するチップペーパーにより接続され、前記複数の開孔に対応する位置に、前記第２の表面が外側を向くように配置された請求項１〜５のいずれか一項に記載の巻取紙で巻き取られたフィルタセグメントを有するフィルタ付きシガレット。
【発明の詳細な説明】
【技術分野】
【０００１】
本発明は、シガレットフィルタ巻取紙、シガレットフィルタ、およびフィルタ付きシガレットに関する。
【背景技術】
【０００２】
近年、シガレット等のタバコ製品に対し、マイルドなタバコ喫味を嗜好する傾向がますます強まっている。マイルドなタバコ喫味を得るための一法として、シガレットのタバコロッドの一端に巻取紙により巻き取られたフィルタを取り付けることが行われている。タバコロッドとフィルタは、チップペーパーにより接続されるが、そのチップペーパーに多数のベンチレーション孔を穿設すると、吸煙時にこれらベンチレーション孔から吸引される周囲空気により喫味がさらに緩和される。
【０００３】
フィルタを巻き取る巻取紙は、チップペーパーのベンチレーション孔から流入する周囲空気のタバコ主流煙中への混入割合（ベンチレーション割合）を高めるものである必要がある。
【０００４】
特許文献１には、特定の巻取紙でフィルタを巻き取ることにより、高いベンチレーション割合が達成されることが開示されている。特許文献１に開示された巻取紙は、開孔チップペーパーを重ね合わせたときに第１の表面と第２の表面とで通気度（重ね合わせ通気度）が１．５倍以上異なるものである。
【先行技術文献】
【特許文献】
【０００５】
【特許文献１】特許第３４２０７４９号明細書
【発明の概要】
【発明が解決しようとする課題】
【０００６】
しかしながら、近時、マイルドなタバコ喫味に対する要求がますます強まる傾向にある。従って、より高いベンチレーション割合を達成し得るシガレットフィルタ巻取紙に対するニーズが存在する。
【０００７】
本発明は、かかるニーズに応えることを目的とする。
【課題を解決するための手段】
【０００８】
本発明によれば、第１の表面と第２の表面を有し、かつ８０００コレスタ単位以上の固有通気度を示す単一層ベース紙を含み、前記ベース紙は、開孔チップペーパーを前記第１の表面上に重ね合せて測定されたとき第１の重ね合わせ通気度を示し、前記開孔チップペーパーを前記第２の表面に重ね合せて測定されたとき第２の重ね合わせ通気度を示し、前記第２の重ね合わせ通気度は、前記第１の重ね合わせ通気度よりも高く、前記第２の表面側には、親水性高分子物質からなるベンチレーション割合向上剤が塗工され、前記第１の表面がシガレット用フィルタと接触することを特徴とするシガレットフィルタ巻取紙が提供される。
【発明の効果】
【０００９】
本発明のシガレットフィルタ巻取紙は、より高いベンチレーション割合を達成し得る。
【図面の簡単な説明】
【００１０】
【図１】本発明の一つの態様に係るフィルタ付きシガレットを示す一部切欠・展開斜視図である。
【図２】本発明の一つの態様に係る巻取紙を示す断面図である。
【図３】本発明の一つの態様に係るフィルタを示す一部展開斜視図である。
【図４】本発明の一つの態様に係るフィルタを示す一部展開斜視図である。
【発明を実施するための形態】
【００１１】
以下、本発明の実施形態について、詳細に説明する。
【００１２】
本発明に係るシガレットフィルタ巻取紙は、第１の表面と第２の表面を有する単一層ベース紙を含む。ここで、ベース紙の第１の表面および第２の表面とは、ベース紙の厚さ方向と交差する方向に広がるベース紙の２つの表面をそれぞれ指す。また、単一層とは、多層抄き合わせ構造の紙基材を除外するものであり、また、別体の２つ以上の紙基材を重ね合わせたものも除外される。
【００１３】
上記単一層ベース紙は、８０００コレスタ単位以上の固有通気度を有する。単一層ベース紙の固有通気度が８０００コレスタ単位未満であると、チップペーパーのベンチレーション孔から流入する周囲空気のタバコ主流煙中への混入割合（ベンチレーション割合、以下、Ｖｆという）の向上が望めない。単一層ベース層の固有通気度は、８０００〜１２０００コレスタ単位であることが好ましい。
【００１４】
さらに、上記単一層ベース紙は、開孔チップペーパーを前記第１の表面上に重ね合せて測定されたとき第１の重ね合わせ通気度を示し、同じ開孔チップペーパーを前記第２の表面に重ね合せて測定されたとき第２の重ね合わせ通気度を示す。ここで、重ね合わせ通気度は、開孔チップペーパーが空気流の上流側に、ベース紙が空気流の下流側に位置するようにチップペーパーとベース紙を重ね合せ、チップペーパーの通気度を測定する通常の手法により、ＣＥＲＵＬＥＡＮ社製の通気度測定器ＰＰＭ１００を用いて測定する。測定に使用するチップペーパーはレーザーで穿設した２列のベンチレーション孔を有し、通気度が６００コレスタ単位（ＣＵ）のものであり、ベンチレーション孔の平均直径は０．１３ｍｍであり、ベンチレーション孔の各列の長さ１０ｍｍにおけるベンチレーション孔数は２０（各列における各孔の間隔０．５ｍｍ）であり、ベンチレーション孔列の間隔は１．５ｍｍである。
【００１５】
上記単一層ベース紙は、８０００コレスタ単位以上の固有通気度を有することに加えて、第２の重ね合わせ通気度が、第１の重ね合わせ通気度よりも高い。このような単一層ベース紙は、針葉樹パルプ等の木材パルプに、マニラ麻パルプ等の非木材繊維パルプと、通気度を高めるためにレーヨン繊維、リヨセル繊維などの半合成繊維を加えた抄紙原料から、抄紙した後、ヤンキー式ドライヤーで乾燥することにより製造することができる。第２の重ね合わせ通気度は、ヤンキー式ドライヤーとの接触時間、接触温度等を調節することによって調節することができる。
【００１６】
第２の重ね合わせ通気度は、第１の重ね合わせ通気度よりも１．４倍以上高いことが好ましい。
【００１７】
上記単一層ベース紙の前記第２の表面側には、親水性高分子物質からなるＶｆ向上剤が塗工されている。親水性高分子物質の例を挙げると、デンプン（例えば、タピオカデンプン、ジャガイモデンプン、サツマイモデンプン、小麦粉デンプン、トウモロコシデンプン、米デンプン）、変性デンプン（例えば、リン酸化デンプン、リン酸エステル化デンプン、ヒドロキシプロピル化デンプン、カルボキシメチルデンプン、カチオン化デンプン、アニオン化デンプン、酢酸デンプン、オクテニルコハク酸デンプン、グリセロールデンプン）、ゲル状ガム（例えば、アラビアガム、カラギーナン、ローカストビーンガム、キサンタンガム、グアーガム、タマリンドガム、ジェランガム、アルギン酸ナトリウム、アルギン酸カリウム、ペクチン、タラガム、マンナン、サイリウムシードガム）、セルロースおよびその誘導体（例えば、カルボキシメチルセルロース、メチルセルロース、エチルセルロース、プロピルセルロース、ヒドロキシエチルセルロース）、ケン化度が９０モル％未満の低ケン化ポリビニルアルコール等である。これら親水性高分子物質は、単独で、あるいは２種以上を組み合わせて用いることができる。
【００１８】
親水性高分子物質は、０．５〜１．５ｇ／ｍ2の割合でベース紙の第２の表面に塗工されることが好ましい。親水性高分子物質の量が０．５ｇ／ｍ2未満であると、所期のベンチレーション割合向上効果が達成できないおそれがあり、他方、親水性高分子物質の量が１．５ｇ／ｍ2を超えても、Ｖｆ向上効果はさほど向上しない。親水性高分子物質は、０．５〜１．５ｇ／ｍ2の割合でベース紙の第２の表面に塗工されることがより好ましい。
【００１９】
上記Ｖｆ向上剤を構成する親水性高分子物質は、ベース紙の第１の面にも同様の量で塗工することができる。
【００２０】
また、ベース紙は、耐水性を向上させるために、耐水性向上剤を有することができる。耐水性向上剤には、湿潤紙力増強剤およびサイズ剤が含まれる。湿潤紙力増強剤の例を挙げると、尿素ホルムアルデヒド樹脂、メラミンホルムアルデヒド樹脂、ポリアミドエピクロルヒドリン（ＰＡＥ）等である。また、サイズ剤の例を挙げると、ロジン石けん、アルキルケテンダイマー（ＡＫＤ）、アルケニル無水コハク酸（ＡＳＡ）、ケン化度が９０％以上の高ケン化ポリビニルアルコール等である。これら耐水性向上剤は、ベース紙の中に添加（内添）するか、あるいはベース紙の第１の表面に塗工（外添）することができる。耐水性向上剤は、ベース紙の重量の０．５％〜３．０％の量で用いることができる。
【００２１】
本発明によるシガレットフィルタは、本発明のフィルタ巻取紙により、前記フィルタ巻取紙の第２の表面側が外側を向くようにして巻き取られたシガレットフィルタである。
【００２２】
また、本発明によるフィルタ付きシガレットは、タバコ部とフィルタ部とが複数の開孔を有するチップペーパーにより接続され、前記複数の開孔に対応する位置に、前記第２の表面が外側を向くように配置された請求項１〜５のいずれか一項に記載の巻取紙で巻かれたフィルタセグメントを有する。
【００２３】
以下、本発明を、図面を参照しながら詳しく説明する。全図にわたり、同一もしくは類似の要素は、同一の符号で示されている。
【００２４】
図１は、本発明のフィルタ付きシガレット１００の基本的構成をそのシガレットロッドの一部を切欠して示す斜視図である。図１において、フィルタ巻取紙およびチップペーパーを展開された状態で示す。フィルタ付きシガレット１００は、フィルタの巻取紙の構造以外は、通常のフィルタ付きシガレットと同様の構造を有する。
【００２５】
図１に示すフィルタ付きシガレット１００は、シガレットロッド１２０と、その軸方向一端に連設されたフィルタ１１０を備える。
【００２６】
シガレットロッドは、柱状（通常、円柱状）のタバコ充填材からなるタバコロッド１２１を含む。タバコ充填材は、タバコ刻み、膨化タバコ刻等の通常のタバコ充填材である。タバコロッド１２１は、通常のシガレット巻紙１２２により巻き取られている。
【００２７】
フィルタ１１０は、少なくとも１つのフィルタセグメントからなるフィルタ本体１１１を有する。フィルタ本体１１１は、セルロースアセテート繊維等の通常のタバコ用フィルタ材料で形成することができる。このフィルタ本体１１１は、本発明のフィルタ巻取紙１１２により巻き取られている。巻取紙１１２は、展開状態で、フィルタ本体１１１の軸方向長さと同じ幅を有する。
【００２８】
シガレットロッド１２０とフィルタ１１０とは、複数のベンチレーション孔が穿設された開孔チップペーパー１１３により巻き取られて一体に接続されている。チップペーパー１１３は、巻取紙１１２の外周全体を覆い、シガレットロッド１２０の巻紙１２２の基端部をも覆っている。開孔チップペーパー１１３は、通常チップペーパーとして使用されているいかなる紙材料で構成されていてもよい。
【００２９】
開孔チップペーパー１１３には、フィルタ１１０の基端（シガレットロッド１２０とは反対側の端、すなわち吸煙端）から離れた位置に複数のベンチレーション孔が穿設されている。ベンチレーション孔は、当該分野で既知の手段例えばレーザー開孔手段や機械開孔手段、静電開孔手段により穿設することができる。これらベンチレーション孔は、チップペーパー１１３がフィルタ１１０に巻かれたとき、その円周方向に列状に配設されるように穿設されている。ベンチレーション孔列は、１〜４列設けることが好ましい。
【００３０】
より具体的には、図１に、第１の列をなす多数のベンチレーション孔１１４1〜１１４nと、この第１の列から例えば０．５ｍｍ〜１．５ｍｍ（列の中心間の距離として、すなわち、第１の列の各開孔の中心を結ぶ線と第２の列の各開孔の中心を結ぶ線との間の距離として）離間して設けられた第２の列をなす多数のベンチレーション孔１１５1〜１１５nが示されている。各ベンチレーション孔の径は、例えば、０．０１ｍｍ〜０．４ｍｍであり得る。各列におけるベンチレーション孔の数は、例えば、２０〜２００であり得る。なお、開孔チップペーパー１１３自体の通気度は、２００〜５０００コレスタ単位程度で十分である。
【００３１】
先の説明からもわかるように、本発明の巻取紙１１２は、その第２の表面が開孔チップペーパー１１３と接するようにフィルタ本体１１１を巻取るものである。いいかえると、本発明の巻取紙１１２は、その第２の表面がチップペーパー孔から流入する空気流から見て上流側（以下、単に、上流側ということがある）に位置するように、従って、第１の表面が下流側に位置するように、フィルタ本体１１１を巻き取る。その場合、巻取紙１１２の貼り合わせに際し、糊は、第１の表面上に塗布されることとなる。
【００３２】
上に述べたように、本発明のタバコ用フィルタにおいて、フィルタ本体１１１は、１つまたは複数のフィルタセグメントからなる。
【００３３】
図２は、本発明の一つの態様に係るシガレットフィルタ巻取紙１１２の一例の概略断面を示す。
【００３４】
巻取紙１１２は、第１の表面および第２の表面を有するベース紙１１２１を含む。ベース紙の第２の表面上には、親水性高分子物質からなるＶｆ向上剤１１２２が塗工されている。
【００３５】
図３に、フィルタ本体１１１が１つのフィルタセグメント１３０からなるフィルタ１１０が、巻取紙１１２を展開した状態で、示されている。このフィルタセグメント１３０は、例えばセルロースアセテート繊維トウから構成し、いわゆるプレーンフィルタとすることができる。このフィルタセグメント１３０の外周は、本発明の巻取紙１１２により過不足なく覆われている。この場合、巻取紙１１２の第１の表面は、フィルタセグメント１３０と直接接している。
【００３６】
図４に、フィルタ本体１１１が複数のフィルタセグメントからなるフィルタの例として、いわゆるデュアルフィルタ構造のフィルタ１１０を、巻取紙１１２等を展開した状態で、示す。
【００３７】
図４において、フィルタ１１０は、２つのフィルタセグメント１４１および１４２からなるフィルタ本体１１１を有する。より具体的には、フィルタ本体１１１は、シガレットの吸い口部となる第１のフィルタセグメント１４１と、吸引されたタバコ煙の上流側にこれと同軸に連設された第２のフィルタセグメント１４２からなるいわゆるデュアルフィルタ構造を有する。
【００３８】
第１のフィルタセグメント１４１は、例えば、５ｍｍ〜２５ｍｍの範囲内の長さを有し、他方、第２のフィルタセグメント１４２は、例えば、５ｍｍ〜２５ｍｍの範囲内の長さを有し得る。デュアルフィルタ本体１１１は、通常、１７ｍｍ〜３０ｍｍの長さを有し、その直径（従って、各フィルタセグメント１４１、１４２の直径も）は、例えば、７．０ｍｍ〜８．３ｍｍであり得る。
【００３９】
第１のフィルタセグメント１４１は、セルロースアセテート繊維等の通常のフィルタ材料だけで形成されるいわゆるプレーンフィルタで構成することができ、第２のフィルタセグメント１４２は、上記通常のフィルタ材料に活性炭等の吸着剤を分散させて構成することができる（いわゆるチャコールフィルタ）。フィルタ本体１１１は、通常、５０ｍｍＨ2Ｏ〜１５０ｍｍＨ2Ｏ程度の通気抵抗を有し得る。
【００４０】
第１のフィルタセグメント１４１および第２のフィルタセグメント１４２は、それぞれ、第１の個別巻取紙１４３および第２の個別巻取紙１４４により個別に巻かれている。
【００４１】
第１の個別巻取紙１４３は、展開状態で、第１のフィルタセグメント１４１の軸方向長さと同じ幅を有し、また第２の個別巻取紙１４４は、展開状態で、第２のフィルタセグメント１４２の軸方向長さと同じ幅を有する。
【００４２】
各個別巻取紙１４３、１４４により巻かれたフィルタセグメント１４１、１４２は、１枚の本発明の巻取紙１１２により一体に巻き取られている。巻取紙１１２は、デュアルフィルタ本体１１１の軸方向長さと同じ長さの幅を有する。個別巻取紙１４３、１４４のうち、図４には示していないチップペーパーのベンチレーション孔（図１参照）に対応する個別巻取紙（すなわち、ベンチレーション孔の下に位置する個別巻取紙）の通気度は、７０００〜１３０００コレスタ単位で十分であり、他方ベンチレーション孔に対応しない個別巻取紙は、特に制限はなく、無通気のものであってもよい。
【００４３】
以上の説明からもわかるように、本発明のシガレット用フィルタは、ベンチレーション孔（開孔）が穿設されたチップペーパーと組合わされて使用されるものであり、フィルタ部は、チップペーパーの開孔に対応する位置に、第２の表面を外側に向けて配置した本発明の巻取紙で直接または間接に巻き取られたフィルタセグメントを有する。
【実施例】
【００４４】
以下の手法により、４種類のフィルタ巻取紙（記号Ａ〜Ｆで示す）を製造した。
【００４５】
適度に叩解処理した針葉樹パルプ（ＮＢＫＰ）を６７重量％、適度に叩解処理したマニラ麻パルプを２１重量％およびレーヨンを１２重量％の割合で含有する抄紙原料の水性スラリー（抄紙に適した水分に調整）を用い、円網形抄紙機を用いて抄紙し、ヤンキー式ドライヤーで乾燥した。巻取紙Ｂ〜Ｆにおいて高分子物質（表１において、「外添剤」と表示する）は、ロールコーターで巻取紙の両面に塗布した。また、巻取紙Ｄ〜Ｆにおいて、耐水性向上剤（表１において、「内添剤」と表示する）は抄紙原料スラリーに予め混合した。詳細を下記表１に示す。
【００４６】
得られた巻取紙Ａ〜Ｆについて、ＣＥＲＵＬＥＡＮ社製の通気度測定器ＰＰＭ１００を用いて通気度を測定した。結果を表１に併記する。通気度は、紙の向きによらず同じであった。
【表１】
2012147719.tif 000003
【００４７】
次に、開孔チップペーパーを用いて、ベース紙に相当する巻取紙Ａの重ね合わせ通気度を測定した。すなわち、開孔チップペーパーが空気流の上流側に、巻取紙Ａが空気流の下流側に位置するようにチップペーパーと巻取紙Ａを重ね合せ、ＣＥＲＵＬＥＡＮ社製の通気度測定器ＰＰＭ１００を用いて重ね合わせ通気度を測定した。測定に使用したチップペーパーはレーザーで穿設した２列のベンチレーション孔を有し、通気度が６００コレスタ単位のものであり、ベンチレーション孔の平均直径は０．１３ｍｍであり、ベンチレーション孔の各列の長さ１０ｍｍにおけるベンチレーション孔数は２０（各列における各孔の間隔０．５ｍｍ）であり、ベンチレーション孔列の間隔は１．５ｍｍであった。この重ね合わせ通気度の測定は、巻取紙Ａの両面について行った。
【００４８】
その結果、巻取紙の一方の面（第１の面）における重ね合わせ通気度は３５０ＣＵであり、他方の面（第２の面）における重ね合わせ通気度は５００ＣＵであり、第２の面における重ね合わせ通気度は第１の面における重ね合わせ通気度の約１．４倍を示した。
【００４９】
次に、巻取紙Ａ〜Ｆを用いて作製したチャコールフィルタセグメントとプレーンフィルタセグメントからなるデュアルフィルタを付きシガレットを、シガレット製造機（ＨＡＵＮＩ社製ＰＲＯＴＯＳ  Ｍ−５）を用いて作製した。
【００５０】
＜デュアルフィルタ付きシガレットの仕様＞
・シガレットロッド：長さ５９ｍｍ、円周２４．９ｍｍ
タバコ充填材：バーレー葉刻、黄色種葉刻、再構成タバコ刻および膨化タバコ刻のブレンド
シガレット巻紙：
・デュアルフィルタ：以下の通り。  
巻取紙Ａ〜Ｆを用いて、かつその向きを変えて、デュアルフィルタを作製した。
【００５１】
プレーンフィルタセグメント：Ｙ字型断面を有するセルロースアセテート繊維トウ（単繊維繊度：２．５ｄｔｅｘ；総繊度：３５０００ｄｔｅｘ）を通気度１００００ＣＵの通常の巻取紙で巻き取り。長さは１５ｍｍ。
【００５２】
チャコールフィルタセグメント：ヤシ殻活性炭を２５ｍｇ／１０ｍｍ長の割合で全体に分散させたＹ字型断面を有するセルロースアセテート繊維トウ（単繊維繊度：２．５ｄｔｅｘ；総繊度：３５０００ｄｔｅｘ）を通気度１００００ＣＵの通常の巻取紙で巻き取り。長さ１０ｍｍ。
【００５３】
上記チャコールフィルタセグメントとプレーンフィルタセグメントを、巻取紙Ａ〜Ｆで巻き取り、デュアルフィルタを作製した。このとき、各巻取紙の第１の面を外側に配置した場合を、巻取紙の記号の後に−１を付し（例えばＡ−１）、各巻取紙の第２の面を外側に配置した場合を、巻取紙の記号の後に−２を付して示す（例えばＡ−２）。
【００５４】
・チップペーパー：重ね合わせ通気度の測定に用いたものに同じ。長さ３０ｍｍ。
【００５５】
＜Ｖｆと耐水性の測定＞
各デュアルフィルタ付きシガレットについて、ＶｆをＩＳＯ１７０２５認定の方法により測定した。
【００５６】
各デュアルフィルタ付きシガレットに関しフィルタの耐水性は、ＹＡＭＡＤＥＮ社製クリープメータＲＥ２−３３００５Ｂ  ＲＥＯＮＥＲ  ＩＩを用いて、以下の通り測定した。
【００５７】
デュアルフィルタ付きシガレットのチップペーパーのラップ部（糊付けのための重ね合わせ部分）とは反対側において２つのベンチレーション列の間の中心にマイクロシリンジを用いて２５μＬの水滴を滴下する。チップペーパーの開孔部全体へ水を均等にいきわたらせるために、直ちにプラスチック板の上で、デュアルフィルタ付きシガレットを円周方向へ約３０秒間前後に回転させる。ついで、３０秒間放置後、チップペーパーのラップ部を接触子の反対側（下向き）にし、その状態で固定治具に対し水平にシガレットロッドの先端部分を挿入し、２つのベンチレーション孔列のうちシガレットロッド側に近い列が固定治具に重なるように固定する（このとき、シガレットロッド側に近いベンチレーション孔列と測定器の接触子との間の距離は４．５ｍｍとする）。しかる後、シガレット固定治具を移動速度１０ｍｍ／秒で接触子側へ上昇移動させて、測定を開始する。シガレットと接触子が触れてから、固定治具がさらに接触子側へ１０ｍｍ上昇するまでの最大荷重（Ｎ）を測定する。その最大荷重を濡れ折れ強度とし、以下の基準で評価した。
【００５８】
○：強い（最大荷重１０Ｎ以上）；△：弱い（最大荷重１０Ｎ未満）。
【００５９】
Ｖｆおよび耐水性の測定結果を下記表２に示す。
【表２】
2012147719.tif 000004
【００６０】
表２に示す結果からわかるように、本発明によるシガレットフィルタ巻取紙は、高いＶｆを提供する。
【符号の説明】
【００６１】
１００…シガレット、１１０…フィルタ、１１１…フィルタ本体、１１２…巻取紙、１１３…開孔付きチップペーパー、１１４1〜１１４n、１１５1〜１１５n…ベンチレーション孔、１２０…シガレットロッド、１２１…タバコロッド、１２２…シガレット巻紙、１３０…単一フィルタセグメント、１４１…第１のフィルタセグメント、１４２…第２のフィルタセグメント、１４３，１４４…個別巻取紙
【図１】
2012147719.tif 000005
【図２】
2012147719.tif 000006
【図３】
2012147719.tif 000007
【図４】
2012147719.tif 000008